(57)【要約】【課題】数十μｍオーダーの微細な粉末を微小量で安定供給するために適した流動性を有し、１０００Ｈｖ以上の高硬度を発現するＦｅ基合金粉末を提供する。【解決手段】Ｆｅ基合金粉末は、Ｂ：５．５質量％以上７．５質量％以下、Ｃｒ：下記数式１を満たし且つ１９質量％以上、Ｃ：０質量％以上０．５質量％以下、残部Ｆｅ及び不可避的不純物からなる。Ｆｅ基合金粉末は、体積粒度分布の累積頻度９０％の粒子径が５３μｍ以下であり、ＪＩＳ  Ｚ−２５０２に基づいて測定される流動度が、２０ｓｅｃ／５０ｇ以下である。数式１：  ＸＣｒ＋４×ＸＢ≦７２（上記数式１において、ＸＣｒは前記Ｆｅ基合金粉末のＣｒの含有率［質量％］を表し、ＸＢは前記Ｆｅ基合金粉末のＢの含有率［質量％］を表す。）【選択図】なし【特許請求の範囲】
【請求項１】
Ｂ：５．５質量％以上７．５質量％以下、Ｃｒ：下記数式１を満たし且つ１９質量％以上、Ｃ：０質量％以上０．５質量％以下、残部Ｆｅ及び不可避的不純物からなり、
体積粒度分布の累積頻度９０％の粒子径が５３μｍ以下であり、
ＪＩＳ  Ｚ−２５０２に基づいて測定される流動度が、２０ｓｅｃ／５０ｇ以下である、
Ｆｅ基合金粉末。
数式１：  ＸＣｒ＋４×ＸＢ≦７２
（上記数式１において、ＸＣｒは前記Ｆｅ基合金粉末のＣｒの含有率［質量％］を表し、ＸＢは前記Ｆｅ基合金粉末のＢの含有率［質量％］を表す。）
【請求項２】
複数種のＦｅ基硼化物相を有し、Ｆｅ基硼化物をｂｃｃ及び／又はｆｃｃのＦｅ基固溶体が取り囲んだミクロ組織、又は、Ｆｅ基硼化物をｂｃｃ及び／又はｆｃｃのＦｅ基固溶体とＦｅ基硼化物との共晶物が取り囲んだミクロ組織を有する、
請求項１に記載のＦｅ基合金粉末。
【請求項３】
Ｂの含有率が６．０質量％以上７．０質量％以下であり、Ｃｒの含有率が２５質量％以上２９質量％以下である、
請求項１又は２に記載のＦｅ基合金粉末。
【発明の詳細な説明】
【技術分野】
【０００１】
本発明は、レーザーコーティング（レーザークラッディング）用粉末、積層造形用粉末、及び、ショットピーニング用投射材として好適な、高流動性を有する高硬度Ｆｅ基合金粉末に関する。
【背景技術】
【０００２】
従来、レーザーコーティング（レーザークラッディング）、粉末積層造形、及びショットピーニングの技術分野において、安価な高硬度粉末が求められている。
【０００３】
レーザーコーティングは、母材に向けて噴射された飛翔中の粉末又は母材表面に付着した粉末をレーザービームで直接に溶解させたり、粉末を溶融した母材表面に投入して間接的に溶融させたりすることによって、母材の表面にクラッディング層又は被膜を形成する技術である。レーザーコーティングは、金属部材の補修に利用されるほか、金属部材の表面改質にも利用される。表面改質の例として、切削用工具等の歯部に耐摩耗性を備えるための高硬度コーティングが挙げられる。高硬度コーティングの表面硬度は、高いほど好ましい。
【０００４】
様々な方式の粉末積層造形技術が知られている。その中でも、例えば、指向性エネルギー堆積方式（レーザーメタルデポジション（ＬＭＤ）、ダイレクトメタルデポジション（ＤＭＰ）などとも称される）は、母材に向けて噴射された飛翔中の粉末又は母材表面に付着した粉末をレーザービームで直接に溶解させたり、粉末を溶融した母材表面に投入して間接的に溶融させたりすることによって、積層造形するものである。
【０００５】
ショットピーニング技術は、被処理材の表面に投射材と呼ばれる粒子を投射し、圧縮残留応力を付与し、疲労強度を改善する表面処理方法である。近年では、被処理材の高硬度化が進んでおり、これらの部材への投射材にも更なる高硬度化が求められている。
【０００６】
本願の出願人は、特許文献１，２において、高硬度で安価な投射材を提案している。特許文献１の投射材は、面積率で５０〜９０％のＦｅ2Ｂ系Ｆｅ基硼化物と１０〜５０％のｂｃｃ及び／又はｆｃｃのＦｅ基固溶体よりなり、Ｆｅ基硼化物をＦｅ基固溶体が取り囲んだミクロ組織、又は、Ｆｅ基硼化物をＦｅ基固溶体とＦｅ基硼化物との共晶物が取り囲んだミクロ組織を有する。この投射材の特徴の１つは、５質量％以上のＢを添加することにより、高硬度なＦｅ2Ｂを多量に生成し、粒子全体の硬度を高くすることにある。
【０００７】
特許文献２の投射材は、高硬度アトマイズ粉末を３０％以上含む。この高硬度アトマイズ粉末は、２〜８質量％のＢ、残部Ｆｅ及び不可避的不純物よりなり、その粒径が７５μｍ以下である。この投射材の特徴の１つは、高硬度アトマイズ粉末が粒径が小さくなるに従い硬度が上昇するという特性を有することにある。特許文献１，２によれば、従来、高硬度の積層造形用粉末として使用されてきたタングステンカーバイド（ＷＣ）を含むサーメット粉末よりも安価に高硬度粉末が得られる。
【先行技術文献】
【特許文献】
【０００８】
【特許文献１】特開２００７−８４８５８号公報
【特許文献２】特開２０１２−２００７９７号公報
【発明の概要】
【発明が解決しようとする課題】
【０００９】
レーザーコーティングには、モルテンプール型レーザーコーティングと、非モルテンプール型レーザーコーティングとの異なる方式がある。モルテンプール型レーザーコーティングは、レーザー照射で形成した溶融池に粉末材料を供給し、溶融凝固させて皮膜化させていく技術である。非モルテンプール型レーザーコーティングは、溶融池形成を抑制した状態で、高度入熱制御されたレーザーを飛翔中の粉末に照射することにより、粉末の溶融凝固を制御して、母材表面に膜厚の小さい被膜を形成する技術である。非モルテンプール型レーザーコーティングは、母材への入熱の影響が抑えられるというメリットから、粉末積層造形においても応用されている。
【００１０】
非モルテンプール型レーザーコーティングでは、レーザー入熱制御に加えて、粉末供給制御が重要である。非モルテンプール型レーザーコーティングでは、従来の粉末溶射やレーザーコーティング方式と比較して、微小領域で粉末にレーザーを照射するため、単位時間当たりの粉末供給量が少ない。粉末供給量を抑えることには、供給口の縮小が伴うことがあるが、これにより粉末による供給口の閉塞が生じやすくなる。このような理由から、非モルテンプール型レーザーコーティングでは、粉末に高い流動性が求められる。
【００１１】
本発明は以上の事情に鑑みてされたものであり、その目的は、数十μｍオーダーの微細な粉末を微小量で安定供給するために適した流動性を有し、１０００Ｈｖ以上の高硬度を発現するＦｅ基合金粉末を提供することにある。このような粉末は、ショットピーニングの他、非モルテンプール型レーザーコーティングのように、レーザーの照射領域及びレーザーの出力が制限されるために、数十μｍオーダーの微細な粉末を微小量で安定供給することが好ましい粉末供給装置での使用に適している。
【課題を解決するための手段】
【００１２】
粉末の流動性は、水分の付着等の外的因子を除いたとしても、粒子の形状、サイズ、及び、表面状態によって変化する摩擦力に影響を受ける。加えて、粉末の流動性は、電気的引力、ファンデルワールス力、及び、磁力などによって粒子が凝集すると低下する。更に、粉末の流動性は、粉末供給器の開口部のサイズや供給器内壁と粒子との摩擦によって影響を受ける。
【００１３】
本明細書では、ＪＩＳ  Ｚ−２５０２（金属粉-流動度測定方法）に準拠して、標準寸法の校正された漏斗のオリフィスを通過し５０ｇの粉末が流れる時間を測定し、これを流動度とする。測定された流動度に基づいて、粉末の流動性を評価する。なお、流動度が低いほど流動性が高い。
【００１４】
本願の発明者は、篩で５３μｍ以下に分級された特許文献１の粉末は、流動性が著しく低いことを確認した。この分級された粉末を用いて、非モルテンプール型レーザーコーティングを試みた場合、粉末の供給口において流動と閉塞とが繰り返され、その結果、成形されたコーティング部は波打つような歪な形状となった。つまり、特許文献１の粉末は、非モルテンプール型レーザーコーティングには適しない。
【００１５】
本願の発明者は、Ｃｕ基、Ｆｅ基、Ｃｏ基、及び、Ｎｉ基からなる各種粉末について、種々の分級粒度の粉末の流動性を比較した。その結果、純ＣｏやＦｅ基合金粉末の一部において、篩で５３μｍ以下に分級されたものは、流動性が著しく低い傾向が見られた。それらの流動性の低い粉末の特性を検討した結果、飽和磁化が大きい傾向がみられた。
【００１６】
そこで、粉末の流動性に及ぼす磁性の影響を検証するために、強磁場下で強制的に着磁された粉末の流動性について検討した。その結果、流動性が良好で且つ飽和磁化の比較的小さい粉末であっても、一旦完全に着磁すれば、外部磁場の影響の有無にかかわらず、流動性が著しく低くなった。この結果から、外部磁場の影響の有無にかかわらず、粉末粒子の発する磁気が或る閾値を超えた場合に、粉末の流動性が著しく低下することが推察された。
【００１７】
大気下の粉末の流動性に及ぼす磁性の影響について調査された文献は少ないが、「粉体工学研究会誌，Ｖｏｌ．１４  Ｎｏ，７（１９７７）３８３―３８９）」によれば、１００ｍｅｓｈ（約１５０μｍ）以上の粗大な粉末は、４００〜５００Ｇ（０．０４〜０．０５Ｔ）程度の磁場中で著しく流動性が低下する。この文献で用いられた流動度測定器がＪＩＳ  Ｚ−２５０２の規定外であること、外部磁場の単位が異なることなどから、流動度を直接的に比較することはできないが、１５０μｍ以下の微細な粉末では更に弱い磁場でも流動性が影響を受けることが容易に推定される。
【００１８】
本願の発明者は、アトマイズされた直後の粒子自身が形成する磁場が粉末の流動性に関与する可能性にも発想を展開させた。アトマイズされた直後の粒子自身が形成する磁場の影響を検証するために、磁気力顕微鏡を用いて粉末の磁気評価を行った。その結果、アトマイズ直後の未着磁の磁性粒子の表面に、磁気力勾配が検出された。これは、未着磁の磁性粒子でも、相互に引き付ける特性を有することを示している。アトマイズ時に自然形成される粒子の磁場は、粒子の飽和磁化に比例することは容易に推察される。
【００１９】
このように、微弱な磁気でも粉末の流動性に影響を及ぼすことは明らかである。また、飽和磁化の大きい粉末と比較して、飽和磁化の小さい粉末の流動性が高いことが確認されている。以上に鑑みて、本願の発明者は、Ｆｅ基合金粉末において、粒子の飽和磁化の大きさに影響を与えるＣｒの含有率を調整することによって、粉末の流動性を向上することに想到した。
【００２０】
Ｆｅ−Ｃｒ系において、Ｃｒの含有率を高めることで粒子の飽和磁化が低下することは、スレーター・ポーリング曲線図から容易に推察される。更に、「日本金属学会会報，第７巻８号（１９６８），４３３−４４７頁」に記載されているように、硼化物は、各硼化物毎に異なる磁性を有することが公知である。一方、アトマイズ直後の粒子の表面状態、形成組織は、元素配合比からは単純に導き出すことが難しい。そこで、本願の発明者は、異なる成分のアトマイズ粉末を作製し、各粉末の特性を比較評価した結果、本発明に際し最適な成分範囲を見出した。
【００２１】
本発明の一態様に係るＦｅ基合金粉末は、
Ｂ：５．５質量％以上７．５質量％以下、Ｃｒ：下記数式１を満たし且つ１９質量％以上、Ｃ：０質量％以上０．５質量％以下、残部Ｆｅ及び不可避的不純物からなり、
体積粒度分布の累積頻度９０％の粒子径が５３μｍ以下であり、
ＪＩＳ  Ｚ−２５０２の規定に基づいて測定される流動度が、２０ｓｅｃ／５０ｇ以下であることを特徴としている。
数式１：  ＸＣｒ＋４×ＸＢ≦７２
（上記数式１において、ＸＣｒは前記Ｆｅ基合金粉末のＣｒの含有率［質量％］を表し、ＸＢは前記Ｆｅ基合金粉末のＢの含有率［質量％］を表す。）
【００２２】
上記Ｆｅ基合金粉末は、複数種のＦｅ基硼化物相を有し、Ｆｅ基硼化物をｂｃｃ及び／又はｆｃｃのＦｅ基固溶体が取り囲んだミクロ組織、又は、Ｆｅ基硼化物をｂｃｃ及び／又はｆｃｃのＦｅ基固溶体とＦｅ基硼化物との共晶物が取り囲んだミクロ組織を有するものであってよい。
【００２３】
上記Ｆｅ基合金粉末は、Ｂの含有率が６．０質量％以上７．０質量％以下であり、Ｃｒの含有率が２５質量％以上２９質量％以下であってよい。
【発明の効果】
【００２４】
本発明によれば、数十μｍオーダーの微細な粉末を微小量で安定供給するために適した流動度を有し、１０００Ｈｖ以上の高硬度を発現するＦｅ基合金粉末を提供することができる。
【図面の簡単な説明】
【００２５】
【図１】図１は、流動度と飽和磁化との関係を示す図表である。
【図２】図２は、実施例１の粉末のＸ線回折パターンを示す図である。
【図３】図３は、実施例３の粉末のＸ線回折パターンを示す図である。
【図４】図４は、実施例５の粉末のＸ線回折パターンを示す図である。
【図５】図５は、実施例１の粉末の透過型電子顕微鏡像である。
【図６】図６は、実施例６の粉末の透過型電子顕微鏡像である。
【発明を実施するための形態】
【００２６】
［第１実施形態］
本発明の第１実施形態に係るＦｅ基合金粉末は、Ｆｅ基合金からなる粒子の集合体である。このＦｅ基合金粉末は、例えば、レーザーコーティング（レーザークラッディング）において、高硬度のコーティング層を形成するために利用される。但し、Ｆｅ基合金粉末の用途はこれに限定されず、積層造形用粉末やショットピーニング用投射材としても利用されうる。
【００２７】
上記Ｆｅ基合金は、
Ｂ：５．５質量％以上７．５質量％以下、
Ｃｒ：下記数式１を満たし且つ１９質量％以上、
Ｃ：０質量％以上０．５質量％以下、
残部Ｆｅ及び不可避的不純物からなる。
［数式１］ＸＣｒ＋４×ＸＢ≦７２
上記数式１において、ＸＣｒはＦｅ基合金（Ｆｅ基合金粉末）のＣｒの含有率［質量％］を表し、ＸＢはＦｅ基合金（Ｆｅ基合金粉末）のＢの含有率［質量％］を表す。Ｆｅ基合金の組成から、Ｆｅ、Ｃｒ、Ｃ、及びＢ以外の元素は極力排されることが好ましい。
【００２８】
〔ホウ素（Ｂ）〕
Ｆｅ基合金粉末において、Ｂはコーティング層の高硬度化を図るための必須元素であって、Ｆｅと高硬度な硼化物相を形成する。また、Ｂは、Ｆｅ基合金の結晶粒界を強化することにより、コーティング層の強度の向上に寄与する。
【００２９】
Ｂの含有率が５．５質量％より少ない場合は、コーティング層は１０００Ｈｖ以下となり硬度が不足する。この観点から、上記Ｆｅ基合金のＢの含有率は、５．５質量％以上であり、６．０質量％以上が好ましい。Ｂの含有率が７．５質量％より多い場合は、硼化物量が増大する一方で、結晶粒微細化強化効果が低減するために、コーティング層の硬度向上の効果よりも靱性低下の効果が顕著に表れ、コーティング層の耐クラック性が低下する。以上の観点から、上記Ｆｅ基合金のＢの含有率は、７．５質量％以下であり、７．０質量％以下が好ましい。
【００３０】
〔クロム（Ｃｒ）〕
Ｆｅ基合金粉末では、Ｃｒの含有率が調整されることによって、粒子の飽和磁化が抑えられている。Ｃｒの含有率が１９質量％未満である場合は、相対的にＦｅの含有率が多くなり、粒子の飽和磁化が増大して粉末の流動性が低下する。以上の観点から、Ｃｒの含有率は１９質量％以上であり、２５質量％以上が好ましい。
【００３１】
Ｃｒの含有率ＸＣｒの上限は、Ｂの含有率ＸＢ［質量％］の４倍と、Ｃｒの含有率ＸＣｒ［質量％］との和が７２以下であることによって、間接的に規定される。和が７２を超える場合は、Ｆｅ基合金の融点が溶融るつぼの耐久温度より高くなり、Ｆｅ基合金の溶湯をノズルから出湯する際にノズルが閉塞して、アトマイズが困難となる。以上の観点から、Ｃｒの含有率ＸＣｒは、上記数式１を満たすことを条件として、４２質量％以下が好ましく、３０質量％以下が更に好ましい。
【００３２】
〔炭素（Ｃ））〕
微量のＣは、結晶微細化の促進に寄与する。そのため、ＣはＦｅ基合金の必須成分ではないが、少量含まれていることが好ましい。一方、Ｃの含有率が０．５質量％を超えると、炭化物系の硬質層を生成させ、コーティング層にクラックが生じやすくなる。以上の観点から、Ｃの含有率は、０質量％以上０．５質量％以下が好ましい。
【００３３】
〔粉末の製造方法〕
Ｆｅ基合金粉末は、アトマイズ法で製造される。典型的なアトマイズは、ガスアトマイズ法及びディスクアトマイズ法である。パルス圧力付加オリフィス噴射法により、粉末が得られてもよい。製造された粉末は、篩で分級され、粒径が調整される。
【００３４】
ガスアトマイズ法では、原料金属が加熱されて溶解し、溶湯が得られる。この溶湯が、ノズルから流れ出る。この溶湯に、ガス（アルゴンガス、窒素ガス等）が吹き付けられる。このガスのエネルギーにより、溶湯は粉化して液滴となり、落下されつつ冷却される。この液滴が凝固し、粒子が形成される。このガスアトマイズ法では、溶湯が瞬間的に液滴化し、これと同時に冷却されるので、均一な微細組織が得られる。しかも、連続的に液滴が形成されるので、粒子間の組成差が極めて小さい。
【００３５】
ディスクアトマイズ法では、原料金属が加熱されて溶解し、溶湯が得られる。この溶湯が、ノズルから流れ出る。この溶湯が、高速で回転するディスクの上に落とされる。溶湯は急冷されて凝固し、粉末が得られる。
【００３６】
パルス圧力付加オリフィス噴射法では、原料金属が加熱されて溶解し、溶湯が得られる。オリフィス穴に向かってアクチュエーターでパルス圧が加えられつつ、溶湯から液滴が形成される。この液滴は、落下しつつ冷却される。この液滴が凝固し、粒子が形成される。
【００３７】
〔粉末の粒子径〕
Ｆｅ基合金粉末の体積粒度分布の累積頻度９０％の粒子径（Ｄ９０）は、５３μｍ以下である。Ｄ９０の下限は特に規定されないが、流動性の観点からＤ９０は２０μｍ以上であることが好ましい。また、Ｆｅ基合金粉末の体積粒度分布の累積頻度１０％の粒子径（Ｄ１０）は、１５μｍ以上であることが好ましく、２０μｍ以上であることがより好ましい。Ｆｅ基合金粉末のＤ９０及びＤ１０は、アトマイズの条件の調整や分級により調整されうる。
【００３８】
数十〜数百Ｗ程度の微弱なレーザー出力の装置を用いてレーザーコーティングを行う場合に、粗大な粉末は十分に溶融しない確率が高まり、製品不良率が増大する傾向にある。Ｆｅ基合金粉末のＤ９０が５３μｍを超えると、レーザーコーティング時に１粒子あたりに投入される熱エネルギーが不足しやすく、粉末が十分に溶解しないおそれがある。このような観点から、Ｆｅ基合金粉末のＤ９０は５３μｍ以下である。
【００３９】
Ｆｅ基合金粉末に２０μｍ以下の粉末が多量に含まれると、粒子の凝集性が高まり、磁性を有しない粉末においても流動性が著しく低下する。Ｄ１０が２０μｍよりも小さいと、粉末が凝集しやすくなり流動性が低下する。また、Ｄ１０が２０μｍよりも小さいと、粉末が溶融するまでに必要な熱量が粗大な粒子と比べて小さいため、Ｄ９０の粗大な粒子との溶融挙動の差を引き起こしやすい。これにより、レーザーコーティング時の成形性が悪化して、コーティング層が波打ったり、一部の粗大な粉末の未溶融が引き起こされたりするおそれがある。このような観点から、Ｆｅ基合金粉末のＤ１０は１５μｍ以上であることが好ましく、２０μｍ以上であることがより好ましい。
【００４０】
〔粉末の流動度〕
粉末の流動度は、粉末の流動性を表す指標となりうる。Ｆｅ基合金粉末のＪＩＳ  Ｚ−２５０２（金属粉-流動度測定方法）に基づいて測定される流動度は、２０ｓｅｃ／５０ｇ以下である。つまり、標準寸法の校正された漏斗のオリフィスを通過して５０ｇのＦｅ基合金粉末が流れる時間は２０秒以下である。流動度の下限は特に制限されないが、オリフィスの通過速度を測定することから、流動度が１０ｓｅｃ／５０ｇを下回る粉末の作製は現実的に困難である。また、フィーダによる粉末の安定供給という観点からは、実用的な流動性が得られれば足りる。
【００４１】
流動度が２０ｓｅｃ／５０ｇより大きい場合は、粉末が断続的に排出されやすくなり、粉末の安定供給の観点において好ましくない。このような観点から、流動度は、好ましくは１７ｓｅｃ／５０ｇ以下であり、更に好ましくは１５ｓｅｃ／５０ｇ以下である。流動度は、前述の通り粉末の組成を調整する他、粉末製造時に真球度を向上させることや表面清浄度や表面平滑性を向上させる公知の手法を用いて、更に向上させることができる。
【００４２】
［第２実施形態］
本発明の第２実施形態に係るＦｅ基合金粉末は、第１実施形態に係るＦｅ基合金粉末において、Ｂ及びＣｒの含有率が更に特定されたものである。よって、第２実施形態に係るＦｅ基合金粉末の含有元素、粉末の製造方法、粉末の粒子径、及び粉末の流動度についての詳細な説明は、前述の第１実施形態の説明と重複するので省略する。第２実施形態に係るＦｅ基合金粉末は、極めて高硬度を有するので、例えば、ショットピーニングの投射材として好適である。但し、Ｆｅ基合金粉末の用途はこれに限定されず、積層造形用粉末やレーザーコーティング（レーザークラッディング）用粉末としても利用されうる。
【００４３】
第２実施形態に係るＦｅ基合金粉末は、Ｆｅ基合金からなる粒子の集合体である。上記Ｆｅ基合金は、
Ｂ：６．０質量％以上７．０質量％以下、
Ｃｒ：２５質量％以上２９質量％以下、
Ｃ：０質量％以上０．５質量％以下、
残部Ｆｅ及び不可避的不純物からなる。Ｆｅ基合金の組成から、Ｆｅ、Ｃｒ、Ｃ、及びＢ以外の元素は極力排されることが好ましい。
【００４４】
Ｆｅ基合金粉末は、ガスアトマイズ法で製造されうる。製造された粉末は、篩で分級され、粒径が調整される。Ｆｅ基合金粉末の体積粒度分布の累積頻度９０％の粒子径（Ｄ９０）は、５３μｍ以下である。
【００４５】
Ｆｅ基合金粉末は、ＪＩＳ  Ｚ−２５０２に基づいて測定される流動度が、２０ｓｅｃ／５０ｇ以下である。
【００４６】
第２実施形態に係るＦｅ基合金粉末は、１３００〜１４００Ｈｖの極めて高硬度を有する。このＦｅ基合金粉末の極めて高い硬さは、急冷凝固時に晶出する初晶Ｆｅ基硼化物が微細化することでもたらされる。第２実施形態に係るＦｅ基合金粉末の成分範囲においては、Ｃの添加による結晶微細化の促進と、急冷による結晶微細化との相乗効果により、より安定的に微細硼化物相が生じ得る。金属の強化機構のうち、微細強化は析出強化や固溶強化等の他の強化機構と比較して、延性が低下せず、むしろ向上する場合すらあることが知られている。よって、上記成分範囲のアトマイズ粉末は、強度と靱性とに特に優れる。レーザー溶射の際の冷却速度はガスアトマイズと同等以上を示すとも言われており、ガスアトマイズによる急冷効果は、レーザーコーティング時にも発現しうると考えられる。
【００４７】
統合型熱力学計算ソフトウェア「Ｔｈｅｒｍｏ−Ｃａｌｃ」で合金データベースＴＣＦＥ６を用いて計算されたＦｅ―Ｃｒ−Ｂ系状態図によれば、Ｆｅ２ＢとＣｒ２Ｂの共晶となる液相線は、Ｂが５．５〜７．５質量％の範囲では、Ｃｒが１０〜１２質量％を保ちながら、Ｆｅ２Ｂ、Ｃｒ２Ｂ、Ｆｅ相の三相の共晶点（８６Ｆｅ−１１Ｃｒ−３Ｂ程度の組成）が存在する低Ｆｅ側に向かって、高温から低温に推移する。即ち、Ｃｒが１０質量％以上１２質量％以下、Ｂが５．５質量％以上７．５質量％以下の組成の粉末では、アトマイズ後、徐冷された場合に、Ｆｅ２ＢとＣｒ２Ｂの共晶が生じうる。但し、このＦｅ２ＢはＣを、Ｃｒ２ＢはＦｅを、全体の構成比率に応じてそれぞれ置換しうるため、正方晶Ｆｅ２ＢはＦｅ１．６―Ｃｒ０．４―Ｂのような構成相をとり、斜方晶Ｃｒ２ＢはＦｅ１．１―Ｃｒ０．４―Ｂ０．９のような構成相をとりうる。後述する実施例において、第２実施形態に係る成分範囲のＦｅ基合金粉末では、ガスアトマイズの冷却速度で急冷された場合に、Ｆｅ―Ｃｒ−Ｂ系状態図からは読み取ることのできない、正方晶のＦｅ１．６―Ｃｒ０．４―Ｂと、斜方晶のＦｅ１．１―Ｃｒ０．９―Ｂ０．９とが生じることが確認された。また、後述する実施例では、上記Ｆｅ―Ｃｒ−Ｂ系状態図の液相線上の配合組成においては、正方晶のＦｅ１．６―Ｃｒ０．４―Ｂと斜方晶のＦｅ１．１―Ｃｒ０．９―Ｂ０．９の混相は得られず、第２実施形態に係る成分範囲の粉末のＸ線回折パターンにおいて明瞭に混相が確認された。
【００４８】
特開２００７−８４８５８号公報を参照により引用して、Ｆｅを主成分とし、５〜８質量％のＢが添加された組成を有し、アトマイズ法により急冷凝固のプロセスを経て製造されたＦｅ基合金粉末では、粒子が高硬度なＦｅ基硼化物相を有し、Ｆｅ基硼化物を体心立方格子（ｂｃｃ）及び／又は面心立方格子（ｆｃｃ）のＦｅ基固溶体が取り囲んだミクロ組織、又は、Ｆｅ基硼化物をｂｃｃ及び／又はｆｃｃのＦｅ基固溶体とＦｅ基硼化物との共晶物が取り囲んだミクロ組織を有する。このように、高硬度相が高靱性相で取り囲まれることにより、粒子は高硬度と高靱性とを併せ備える。Ｆｅ基固溶体の構成相は固溶元素や冷却速度、熱処理などにより、ｂｃｃ及び／又はｆｃｃとなりうるが、両相ともに充分な靱性を有しているため特に限定はされない。
【実施例】
【００４９】
以下、実施例によって本発明の効果が明らかにされるが、この実施例の記載に基づいて本発明が限定的に解釈されるべきではない。
【００５０】
〔供試粉末の作製方法〕
表１〜４に示す所定の組成に秤量した原料を耐火物製坩堝でアルゴン雰囲気中にて誘導溶解し、るつぼ底部のノズルより出湯し、ガスアトマイズにて粉末を作製した。ガスアトマイズ後の粉末を分級して、表１〜４に示す供試粉末を得た。なお、供試粉末には、ＪＩＳ  Ｚ−２５０２に規定されている流動度測定の事前乾燥処理を除いて、粉末の特性を変質させうる熱処理は施されていない。また、供試粉末の酸素分析値は０．０３質量％以下であり、供試粉末には大気保管中の表面酸化によって粒子の表面状態が顕著に変化したものは含まれないことが確認されている。
【００５１】
〔供試粉末の着磁方法〕
表１〜２において着磁「有」の記載のある供試粉末は、着磁処理が施されている。粉末の着磁には、株式会社タナベコウギョウ製のパルス式着脱磁装置「ＴＭＫ−１０００」を用いた。
【００５２】
〔供試粉末の飽和磁束密度の測定方法〕
表３〜４に示す実施例及び比較例の供試粉末に対し、東英工業株式会社製の振動試料型磁力計「ＶＳＭ−５型−１５ｋＯｅ」を用いて飽和磁束密度を測定した。飽和磁束密度は飽和磁化の強さの指標となる。飽和磁束密度が大きい粒子ほど磁場応答性が高く、飽和磁束密度は磁場応答性を評価する指標の一つとなりうる。
【００５３】
〔供試粉末の粒子径の測定方法〕
供試粉末のＤ１０、Ｄ５０、及びＤ９０を夫々測定した。粒子径の測定には、日機装株式会社製のレーザー回折・散乱式粒子径分布測定装置「マイクロトラックＭＴ３０００」を用いた。
【００５４】
〔供試粉末の硬さ測定方法〕
供試粉末を分級し、樹脂埋め、研磨して樹脂埋め試料を作製した。この樹脂埋め試料に対し、ビッカース硬さ計を用いて、５０ｇ荷重の試験力で数点においてビッカース硬さを測定し、その平均値を供試粉末の硬さとした。
【００５５】
〔供試粉末の耐クラック性の評価方法〕
上記と同様の樹脂埋め試料とミクロビッカース硬度計とを用いて、供試粉末の耐クラック性（脆さ）を評価した。具体的には、樹脂埋め試料に１００ｇの荷重で５点圧痕を打ち、５点中１点もクラックを発生しなかった場合は「○」とし、１点でもクラックが発生した場合は脆いと判断し「×」とした。
【００５６】
〔供試粉末の流動度の測定方法〕
ＪＩＳ  Ｚ−２５０２の規定に基づいて、供試粉末の流動度を測定した。
【００５７】
〔試料粉末の構成相の観察方法〕
株式会社リガク製「ＲＩＮＴ２５００」を用いて供試粉末のＸ線回折データを得て、ＭＤＩ社開発の結晶構造解析ソフトウェア「ＪＡＤＥ」を用いて粉末Ｘ線回折データから構成相を判定した。
【００５８】
〔コーティング材の作製方法〕
レーザーコーティング装置として、株式会社村谷機械製作所製の直噴型レーザーコーティングシステムが搭載された装置を使用した。レーザー出力が約８０〜１２０Ｗ、レーザー掃引速度が約５〜２０ｍｍ／ｓの条件で、所定の粉末供給量で供試粉末を供給して、母材にレーザーコーティングを施した。所定の粉末供給量は、０．１〜１．０ｇ／ｓｅｃ程度の微小量である。これにより、母材表面に供試粉末からなるコーティング層が形成されたコーティング材を得た。
【００５９】
〔コーティング層の評価方法〕
上記のように作製したコーティング材のコーティング層に対し、ビッカース硬さ計を用いて、３００ｇ荷重の試験力で表層から母材界面近傍まで数点においてビッカース硬さを測定した。更に、コーティング材のコーティング層に対し、ミクロビッカース硬さ計を用いて１０００ｇの荷重で１０点圧痕を打ち、き裂の生成の有無でコーティング層の耐クラック性を評価した。
【００６０】
〔基礎調査〕
基礎調査では、本発明の理論を裏付けるための調査を行った。その結果が、表１，２に示されている。なお、表２中の（※）付の合金の組成は、概略成分である。また、表１，２中の流動度の項目に示された「∞（※※）」は、粉末の流動性が著しく低いために、測定開始又は測定中に粉末の排出口で閉塞が発生し、流動度が測定できなかったという結果を表す。
【００６１】
【表１】
2020090696.tif 000002
【００６２】
【表２】
2020090696.tif 000003
【００６３】
表１，２に示される基礎調査例１〜５２では、粉末のＤ９０の値と粉末の流動度との関係を調査した。
（１）Ｄ９０が５３μｍ以上の粉末では、その流動度はいずれも２０ｓｅｃ／５０ｇ以下であった。
（２）Ｄ９０が４０μｍ以上５３μｍ未満の粉末では、基礎調査例４５〜４８を除いて、その流動度はいずれも２０ｓｅｃ／５０ｇ以下であった。基礎調査例４５〜４８の粉末は、Ｃｏ、ＦｅＣｒＢ、又は、ＦｅＳｉＡｌの飽和磁化が比較的大きい粉末である。
（３）Ｄ９０が２０μｍ以上４０μｍ未満の粉末では、基礎調査例１〜３，１４，１７，２７を除いて、その流動度はいずれも２０ｓｅｃ／５０ｇ以下であった。これらの粉末はいずれも飽和磁化の比較的低い粉末又は非磁性体である。基礎調査例１〜３，１４，１７，２７の粉末は、飽和磁化の比較的低い粉末又は非磁性体であるが、凝集性の高い微細粉末の含有率が高い為に凝集性が増大し流動性が低下している。
以上の（１）〜（３）から、Ｄ９０が２０μｍ以上５３μｍ未満の粉末では、飽和磁化が比較的低い粉末の流動性が高いという知見が得られた。
【００６４】
表２に示される基礎調査例５３〜５７では、着磁した後の粉末の流動性を調査した。
（１）基礎調査例５３の粉末は、基礎調査例１８の粉末を着磁したものである。基礎調査例５３の粉末は非磁性体である。基礎調査例５３と基礎調査例１８とを比較して、着磁前後において粉末の流動性に変化が無かった。
（２）基礎調査例５４の粉末は、基礎調査例３４の粉末を着磁したものである。基礎調査例５４の粉末は非磁性体である。基礎調査例５４と基礎調査例３４とを比較して、着磁前後において粉末の流動性に変化が無かった。
（３）基礎調査例５５の粉末は、基礎調査例４２の粉末を着磁したものである。基礎調査例５５の粉末は磁性体である。基礎調査例５５と基礎調査例４２とを比較して、着磁した粉末の流動性は低い。
（４）基礎調査例５６の粉末は、基礎調査例４３の粉末を着磁したものである。基礎調査例５６の粉末は磁性体である。基礎調査例５６と基礎調査例４３とを比較して、着磁した粉末の流動性は低い。
（５）基礎調査例５７の粉末は、基礎調査例４４の粉末を着磁したものである。基礎調査例５７の粉末は磁性体である。基礎調査例５７と基礎調査例４４とを比較して、着磁した粉末の流動性は低い。
以上の（１）〜（２）から、非磁性体である粉末の流動性は、着磁後も殆ど変化がないという知見が得られた。また、（３）〜（５）から、着磁前に流動性のあった磁性粉末においても、着磁後は、粒子が発する磁場の相互作用によって、流動性が著しく低下するという知見が得られた。
【００６５】
表１，２に示される基礎調査例２８〜４１では、Ｆｅ基合金粉末の流動性を調査した。基礎調査例２８〜４１の粉末では、Ｄ９０が２０μｍ以上４０μｍ未満であっても、小さい流動度、即ち、高い流動性が得られた。これは、基礎調査例２８〜４１のＳＫＤ１１のアトマイズ粉末は、非磁性のγ相で構成されるためであると考えられる。その根拠は以下の通りである。アトマイズのように、一定以上の急速冷却の溶融凝固法を用いて作製された粉末では、合金状態図における高温安定相が凝固後の主相となることが従来から知られている。ＳＫＤ１１のアトマイズ粉末がｆｃｃ単相で構成されていることが、Ｘ線回折分に基づいて確認された。ＳＫＤ１１のアトマイズ粉末の飽和磁束密度をＶＳＭ装置で測定したところ０．００８６３Ｔであり、ＳＫＤ１１のアトマイズ粉末は非磁性体と見做すことができる。
【００６６】
【表３】
2020090696.tif 000004
【００６７】
【表４】
2020090696.tif 000005
【００６８】
表３に、本発明の実施例１〜１６の粉末の粒子径（Ｄ１０、Ｄ５０、及びＤ９０）、飽和磁束密度、及び流動度、並びに、粉末の硬さ及び耐クラック性評価を示す。
【００６９】
実施例１〜１６の粉末は、５．５質量％以上７．５質量％以下のＢ、１９質量％以上４２質量％以下のＣｒ、０質量％以上０．５質量％以下のＣ、残部Ｆｅ及び不可避的不純物からなる。とりわけ、実施例１，２，８，１４，１６の粉末は、６．０質量％以上７．０質量％以下のＢ、２５質量％以上２９質量％以下のＣｒ、０質量％以上０．５質量％以下のＣ、残部Ｆｅ及び不可避的不純物からなる。また、実施例１〜１６の粉末は、（Ｃｒの含有率ＸＣｒ［質量％］）＋４×（Ｂの含有率ＸＢ［質量％］）≦７２［質量％］を満たす。
【００７０】
実施例１〜１６の粉末の体積粒度分布の累積頻度９０％の粒子径（Ｄ９０）は、４３μｍ以上４７μｍ以下であり、５３μｍ以下の条件を満たす。また、実施例１〜１６の粉末の飽和磁束密度は、０．３０Ｔ以上０．６５Ｔ以下である。つまり、実施例１〜１６の粉末の飽和磁化は、後述する比較例と比較して十分に小さいといえる。実施例１〜１６の粉末のＪＩＳ  Ｚ−２５０２に基づいて測定される流動度は、１３ｓｅｃ／５０ｇ以上１８ｓｅｃ／５０ｇ以下であり、２０ｓｅｃ／５０ｇ以下の条件を満たす。
【００７１】
図１は、粉末の流動度と飽和磁化との関係を示す図表である。この図表では、縦軸が流動度を表し、横軸が飽和磁化（飽和磁束密度）を表す。粒子サイズの影響を除外するため、表１〜４の供試粉末のうち篩上粒度が３８μｍ且つ篩下粒度が２０μｍで分級された粉末のデータが図表にプロットされている。図１の図表から、飽和磁化（飽和磁束密度）が或る閾値より小さい場合に、流動度が２０ｓｅｃ／５０ｇ以下となる傾向が読み取れる。また、図１の図表から、飽和磁化（飽和磁束密度）が或る閾値より大きい場合に、流動度が大きく、即ち、流動性が低くなる傾向が読み取れる。
【００７２】
実施例１〜１６の粉末は、１００５Ｈｖ以上１４９０Ｈｖ以下の硬さを有し、高硬度を備える。とりわけ、実施例１，２，８，１４，１６の粉末は、１３５０Ｈｖ以上の硬さを有し、極めて高硬度を備える。そして、実施例１〜１６の粉末は、いずれも優れた耐クラック性を有する。
【００７３】
図２は、実施例１の粉末のＸ線回折パターンを示す図である。硼化物相として、正方晶のＦｅ１．６―Ｃｒ０．４―Ｂのピークと、斜方晶のＦｅ１．１―Ｃｒ０．９―Ｂ０．９のピークの双方が検出された。
【００７４】
図３は、実施例３の粉末のＸ線回折パターンを示す図である。硼化物相として、正方晶のＦｅ１．６―Ｃｒ０．４―Ｂのピークが検出された。
【００７５】
図４は、実施例５の粉末のＸ線回折パターンを示す図である。硼化物相として、斜方晶のＦｅ１．１―Ｃｒ０．９―Ｂ０．９のピークが検出された。
【００７６】
図２〜４のＸ線回折パターンの解析結果を比較して、極めて高硬度を備えるコーティング層の材料となる実施例１の粉末の粒子は、複数種のＦｅ基硼化物相を有することがわかる。
【００７７】
図５は、実施例１の粉末の透過型電子顕微鏡像である。この顕微鏡像からは、Ｆｅ基硼化物相を、Ｆｅ基固溶体とＦｅ基硼化物との共晶物相が取り囲んだミクロ組織が確認された。また、この顕微鏡像からは、明瞭なＦｅ基硼化物の混相が確認された。初晶硼化物がＣｒ濃化した硼化物であることと、Ｘ線ピークの回折データ（図２、参照）とから、この共晶物相内にＦｅ基固溶体とＦｅ基硼化物が存在すると考えられる。
【００７８】
図６は、実施例６の粉末の透過型電子顕微鏡像である。この顕微鏡像からは、Ｆｅ基硼化物相を、Ｆｅ基固溶体とＦｅ基硼化物との共晶物相が取り囲んだミクロ組織が確認された。
【００７９】
実施例１〜１６の粉末からは、母材表面に供試粉末からなる緻密なコーティング層が形成されたコーティング材が得られた。これより、実施例１〜１６の粉末は、数十μｍオーダーの微細な粉末を微小量で安定供給するために適した、高い流動性を備えるといえる。実施例１〜１６の粉末からなるコーティング層を備えるコーティング材において硬さを測定したところ、最大で１３５０Ｈｖの高硬度が測定された。更に、実施例１〜１６の粉末からなるコーティング層を備えるコーティング材では、いずれも良好な耐クラック性が確認された。以上から、本発明に係るＦｅ基合金粉末は、レーザーコーティング用途としても優れた特性を発現しうることが示された。
【００８０】
表４に、比較例１〜２１の粉末の粒子径（Ｄ１０、Ｄ５０、及びＤ９０）、飽和磁束密度、及び流動度、並びに、粉末の硬さ及び耐クラック性評価を示す。表４中の流動度の項目に示された「∞（※※）」は、粉末の流動性が著しく低いために、測定開始又は測定中に粉末の排出口で閉塞が発生し、流動度が測定できなかったという結果を表す。
【００８１】
比較例１〜１０，１６の粉末は、Ｃｒの含有率が１９質量％未満であり、Ｃｒの含有率が１９質量％以上４２質量％以下の条件を満足しない。そのため、比較例１〜１０，１６の粉末は、２０ｓｅｃ／５０ｇより大きい流動度を示し、流動性が低い。
【００８２】
比較例１１〜１４の粉末は、Ｂの含有率が５．５質量％未満であり、Ｂの含有率が５．５質量％以上７．５質量％以下の条件を満足しない。そのため、比較例１１〜１４の粉末の硬さは１０００Ｈｖ未満であり、十分な硬さを有しない。
【００８３】
比較例１５，１９，２０の組成の合金は、（Ｃｒの含有率ＸＣｒ［質量％］）＋４×（Ｂの含有率ＸＢ［質量％］）≦７２［質量％］の条件を満足しない。そのため、ガスアトマイズで粉末作製する際にノズルの閉塞が生じ、試料として満足できる粉末を作製することができなかった。
【００８４】
比較例１６〜１８の粉末は、Ｂの含有率が７．５質量％より大きく、Ｂの含有率が５．５質量％以上７．５質量％以下の条件を満足しない。比較例１６〜１８の粉末は、十分な耐クラック性を有しない。
【００８５】
比較例２１の粉末は、Ｃの含有率が０．６質量％であり、Ｃ：０質量％以上０．５質量％以下の条件を満足しない。そのため、比較例２１の粉末は、十分な耐クラック性を有しない。
【００８６】
以上から、本発明のＦｅ基合金粉末は、数十μｍオーダーの微細な粉末を微小量で安定供給するために適した流動性を有し、１０００Ｈｖ以上の高硬度を発現することが明らかである。このようなＦｅ基合金粉末は、非モルテンプール型レーザーコーティングのように、レーザーの照射領域及びレーザーの出力が制限されるために、数十μｍオーダーの微細な粉末を微小量で安定供給することが好ましい粉末供給装置での使用に適している。
【産業上の利用可能性】
【００８７】
本発明に係るＦｅ基合金粉末は、レーザーコーティング（レーザークラッディング）用粉末、積層造形用粉末、及び、ショットピーニング用投射材に適用しうる。
【図１】
2020090696.tif 000006
【図２】
2020090696.tif 000007
【図３】
2020090696.tif 000008
【図４】
2020090696.tif 000009
【図５】
2020090696.tif 000010
【図６】
2020090696.tif 000011